(57)【要約】【課題】  生鮮食品に適した酸素透過性を持ち、十分な防曇効果を有し生鮮食品の長期保持を可能とすると共に、フィルムの安定した連続生産をも可能とする無延伸防曇性積層フィルム及びそれよりなる包装袋を提供する。【解決手段】  防曇剤を含んでなるポリエチレン系樹脂よりなる基材層の表面にポリプロピレン系樹脂よりなる表面層（Ａ）と、もう一方の表面にも独立してポリプロピレン系樹脂よりなる表面層（Ｂ）とを積層し、要件（ａ）〜（ｃ）を満足する３層積層体を含む無延伸防曇性積層フィルム。（ａ）基材層中に含まれる防曇剤量が、該３層積層体中に含まれる防曇剤量の６０〜１００重量％（ｂ）表面層（Ａ）厚み／基材層厚み／表面層（Ｂ）厚み＝１．０〜４．０／１．０〜８．０／１．０、該３層積層体の厚みが１０〜６０μｍ（ｃ）酸素透過度Ｔが２０００〜８０００ｃｃ／ｍ２×２４ｈｒ×ａｔｍ【選択図】    なし【特許請求の範囲】
【請求項１】
防曇剤を含んでなるポリエチレン系樹脂よりなる基材層の表面にポリプロピレン系樹脂よりなる表面層（Ａ）と、もう一方の表面にも独立してポリプロピレン系樹脂よりなる表面層（Ｂ）とを積層し、下記の要件（ａ）〜（ｃ）を満足する３層積層体とし、該３層積層体を含んでなることを特徴とする無延伸防曇性積層フィルム。
（ａ）基材層中に含まれる防曇剤量が、該３層積層体中に含まれる防曇剤量の６０〜１００重量％である。
（ｂ）表面層（Ａ）厚み／基材層厚み／表面層（Ｂ）厚み＝１．０〜４．０／１．０〜８．０／１．０の範囲内にあり、該３層積層体の厚みが１０〜６０μｍの範囲内にある。
（ｃ）下記（ｉ）で示される酸素透過度Ｔが２０００〜８０００ｃｃ／ｍ２×２４ｈｒ×ａｔｍの範囲内である。
Ｔ＝１／（表面層（Ａ）厚み（μｍ）／酸素透過係数（ＰＰ）＋基材層厚み（μｍ）／酸素透過係数（ＰＥ）＋表面層（Ｂ）厚み（μｍ）／酸素透過係数（ＰＰ））    （ｉ）式
（ここで、酸素透過係数（ＰＰ）＝６００００、酸素透過係数（ＰＥ）＝１０＾（−０．００９７６×密度（ｋｇ／ｍ３）＋１４．１７８）である。）
【請求項２】
該３層積層体がさらに下記の要件（ｄ）をも満足するものであることを特徴とする請求項１に記載の無延伸防曇性積層フィルム。
（ｄ）３層積層体とした後の３０分経過後の表面層（Ｂ）の表面固有抵抗値が１×１０１４Ω／□以上であり、かつ１２０時間経過後の表面固有抵抗値が５×１０１２Ω／□以下である。
【請求項３】
表面層（Ａ）を構成するポリプロピレン系樹脂が５０重量％以上のプロピレン単独重合体を含有してなり、フィルム製造１２０時間後の表面層（Ａ）の表面固有抵抗値が１×１０１４Ω／□以上であることを特徴とする請求項１又は２に記載の無延伸防曇性積層フィルム。
【請求項４】
基材層を構成するポリエチレン系樹脂が下記（ア）〜（ウ）の要件を満足するポリエチレン系樹脂であることを特徴とする請求項１〜３のいずれかに記載の無延伸防曇性積層フィルム。
（ア）ＪＩＳ  Ｋ６９２２−１に準拠した密度が８８０〜９３５ｋｇ／ｍ３、
（イ）ＪＩＳ  Ｋ６９２２−１に準拠したメルトマスフローレイト（ＭＦＲ）が０．１〜１５ｇ／１０ｍｉｎ、
（ウ）防曇剤含有量が０．１〜２重量％。
【請求項５】
表面層（Ａ）及び表面層（Ｂ）を構成するそれぞれのポリプロピレン系樹脂が、下記（１）の要件を満たすポリプロピレン系樹脂であることを特徴とする請求項１〜４のいずれかに記載の無延伸防曇性積層フィルム。
（１）ＪＩＳ  Ｋ６９２１−１に準拠したメルトマスフローレイト（ＭＦＲ）が０．１〜１５ｇ／１０ｍｉｎ。
【請求項６】
生鮮食品用であることを特徴とする請求項１〜５に記載のいずれかに記載の無延伸防曇性積層フィルム。
【請求項７】
生鮮食品がブロッコリー、アスパラガス、長なす、エダマメ、ホウレンソウ、サヤエンドウ、ネギ、ナバナ、ニラ、イチゴ、カリフラワー、ソラマメ、春菊、オクラ、レタス、キャベツ、小松菜、トマト、ピーマン、ナス、カボチャ、白菜、キュウリ、梅、サクランボ、イチジク、桃、スモモ、バナナ、梨、柿およびカット野菜からなる群より選択される野菜であることを特徴とする請求項６に記載の無延伸防曇性積層フィルム。
【請求項８】
請求項１〜７に記載のいずれかに記載の無延伸防曇性積層フィルムの表面層（Ｂ）を内装面となるように袋とじしてなることを特徴とする防曇性包装袋。
【発明の詳細な説明】
【技術分野】
【０００１】
本発明は、フィルムの製造工程において、製造機に設置の金属ないしゴム製のロールを汚染することなく、連続生産が可能で、フィルムに適度な酸素透過性を持たせることで生鮮食品の鮮度を保持すると共に、防曇性にも優れる無延伸防曇性積層フィルム及びそれよりなる防曇性包装袋に関するものである。
【背景技術】
【０００２】
従来から生鮮食品包装用フィルムとして、ポリオレフィン系フィルムが用いられてきたが、鮮度保持の目的で防曇性が必要とされ、効果を発揮するためにフィルム中に多量の防曇剤を添加していた。この防曇剤は、フィルムの表面に析出し、効果を発揮するものであるが、フィルムの製造段階でも少なからず、この現象が発生するため、製造設備内の接触するロールに防曇剤が転移し、ロールが汚染してしまい、清掃のために製造を中断することが頻繁に起こっていた。
【０００３】
また、生鮮食品の鮮度を保持するためには、生鮮食品の呼吸を制御し、包装内の酸素濃度をその生鮮食品に応じて、適性化する必要があるが、汎用的に用いられている二軸延伸ポリプロピレンフィルムでは、酸素の透過性が乏しく、時間とともに包装内が過度な低酸素状態になり、生鮮食品の品質劣化となる課題があった。
【０００４】
そこで、酸素透過のため、フィルムに微小孔を開けて、制御することが提案されている（例えば特許文献１〜３参照。）。
【先行技術文献】
【特許文献】
【０００５】
【特許文献１】特開平９−２５２７１８号公報（例えば特許請求の範囲参照。）
【特許文献２】特開２０００−３３５６７０号公報（例えば特許請求の範囲参照。）
【特許文献３】特開２０１０−２２８８０６号公報（例えば特許請求の範囲参照。）
【発明の概要】
【発明が解決しようとする課題】
【０００６】
しかし、特許文献１〜３に提案の方法においては、過度な酸素濃度やカビ等の外部からの混入があり、新たな課題の発生する可能性を有していた。
【０００７】
そこで、本発明の目的は、オレフィン系樹脂を主体とする積層フィルムを製造する工程において、ロール清掃の頻度を低減させ、連続的な生産を可能とし、仕上がった積層フィルムについては、生鮮食品の鮮度保持をさせるに必要な防曇性と適度な酸素透過性を兼ね備えた無延伸防曇性積層フィルム及びそれよりなる防曇性包装袋を提供することにある。
【課題を解決するための手段】
【０００８】
上記課題を解決するために鋭意検討した結果、本発明者等は、防曇剤を含んでなるポリエチレン系樹脂の基材層よりなる表面にポリプロピレン系樹脂よりなる表面層（Ａ）と、もう一方の表面にも独立してポリプロピレン系樹脂よりなる表面層（Ｂ）とを積層した３層の積層体を少なくとも含み、特定の要件を満足する無延伸防曇性積層フィルムが、連続的な生産を可能とし、仕上がった積層フィルムについては、生鮮食品の鮮度保持をさせるに必要な防曇性と適度な酸素透過性を兼ね備え、更には優れた特性を有する防曇性包装袋となりうることを見出し、本発明を完成させるに至った。
【０００９】
即ち、本発明は、防曇剤を含んでなるポリエチレン系樹脂の基材層の表面にポリプロピレン系樹脂よりなる表面層（Ａ）と、もう一方の表面にも独立してポリプロピレン系樹脂よりなる表面層（Ｂ）とを積層し、下記の要件（ａ）〜（ｃ）を満足する３層積層体とし、該３層積層体を含んでなることを特徴とする無延伸防曇性積層フィルムに関するものである。
（ａ）該基材層中に含まれる防曇剤量が、該３層積層体中に含まれる防曇剤量の６０〜１００重量％である。
（ｂ）該表面層（Ａ）厚み／該基材層厚み／該表面層（Ｂ）厚み＝１．０〜４．０／１．０〜８．０／１．０の範囲内にあり、該３層積層体の厚みが１０〜６０μｍの範囲内にある。
（ｃ）下記（ｉ）式で示される酸素透過度Ｔが２０００〜８０００ｃｃ／ｍ２×２４ｈｒ×ａｔｍの範囲内である。
Ｔ＝１／（表面層（Ａ）厚み（μｍ）／酸素透過係数（ＰＰ）＋基材層厚み（μｍ）／酸素透過係数（ＰＥ）＋表面層（Ｂ）厚み（μｍ）／酸素透過係数（ＰＰ））    （ｉ）式
（ここで、酸素透過係数（ＰＰ）＝６００００、酸素透過係数（ＰＥ）＝１０＾（−０．００９７６×密度（ｋｇ／ｍ３）＋１４．１７８）である。）
以下に、本発明を詳細に説明する。
【００１０】
本発明の無延伸防曇性積層フィルムは、防曇剤を含んでなるポリエチレン系樹脂よりなる基材層の両表面にポリプロピレン系樹脂よりなる表面層（Ａ）及び表面層（Ｂ）を積層し、上記の要件（ａ）〜（ｃ）を満足する３層積層体とし、少なくとも該３層積層体を含んでなるものである。なお、表面層（Ａ）及び表面層（Ｂ）を構成するポリプロピレン系樹脂は、それぞれ独立したものである。また、本発明における表面層（Ａ）とは、便宜上、該無延伸防曇性積層フィルムを袋形状にした際に外装面に位置する層を定義し、表面層（Ｂ）とは内装面に位置する層を定義したものである。
【００１１】
本発明の無延伸防曇性積層フィルムを構成する３層積層体の基材層は、防曇剤を含んでなるポリエチレン系樹脂よりなるものであり、該基材層に防曇剤を含むことにより、生鮮食品の鮮度保持をさせるに必要な防曇性を発揮するにも関わらず、フィルム製造時には、ロール清掃の頻度を低減させ、連続的な生産を可能とする効果を奏するものである。また、ポリエチレン系樹脂とすることにより、該無延伸防曇性積層フィルムは、酸素透過性が高く、包装袋とした際にも十分な生鮮食品の鮮度保持が保たれるものとなる。
【００１２】
ここで、ポリエチレン系樹脂としては、例えば高密度ポリエチレン、分岐状低密度ポリエチレン、直鎖状低密度ポリエチレン（エチレン・プロピレン共重合体、エチレン・ブテン−１共重合体、エチレン・ヘキセン−１共重合体、エチレン・オクテン−１共重合体、エチレン・４−メチルペンテン−１共重合体などがあり、チーグラーナッタ触媒またはメタロセン触媒等によって重合されるが、それらに限定されるものではない）、エチレン・酢酸ビニル共重合体等を挙げることができる。
【００１３】
該ポリエチレン系樹脂としては、特に透明性に優れる無延伸防曇性積層フィルムとすることが可能となることから、ＪＩＳ  Ｋ６９２２−１に準拠して密度勾配管法で測定した密度として、８８０〜９３５ｋｇ／ｍ３であるものが好ましく、特に８９５〜９２５ｋｇ／ｍ３であるものが好ましい。また、加工時のフィルム成形性に優れることから、ＪＩＳ  Ｋ６９２２−１に準拠して１９０℃、２．１６ｋｇ荷重で測定したメルトマスフローレイト（ＭＦＲ）が、０．１〜１５ｇ／１０ｍｉｎであることが好ましく、特に１〜１２ｇ／１０ｍｉｎであることが好ましい。
【００１４】
また、該防曇剤としては、防曇剤として一般的に知られているものを用いることが可能であり、例えばポリオキシエチレンアルキルアミン系防曇剤（例えば、ポリオキシエチレンラウリルアミン、ポリオキシエチレン牛脂アミン、ポリオキシエチレンステアリルアミン、ポリオキシエチレンオレイルアミン、ポリオキシエチレン牛脂プロピレンジアミン、ポリオキシエチレンステアリルプロピレンジアミン、ポリオキシエチレンＮ−シクロヘキシルアミン、ポリオキシエチレンメタキシレンジアミンなど）、ポリオキシエチレンアルキルアミン脂肪酸エステル系防曇剤（例えば、上記ポリオキシエチレンアルキルアミン系の代表例とステアリン酸、ベヘニン酸、ラウリン酸、オレイン酸、パルルミチン酸、椰子脂肪酸、牛脂脂肪酸、菜種脂肪酸、ヒマシ脂肪酸、ミリスチル酸などの脂肪酸とがエステル結合したものを挙げることができる。）、脂肪酸グリセリンエステル系防曇剤（例えばミリスチン酸モノグリセライド、モノステアリン酸モノグリセライド、モノイソステアリン酸モノグリセライド、モノオレイン酸モノグリセライド、モノオリーブ油モノグリセライド、ジオレイン酸モノグリセライド、ジステアリン酸モノグリセライド、モノウンデシレン酸モノグリセライドなど）、ポリグリセリン脂肪酸エステル系（例えばモノステアリン酸ジグリセライド、モノイソステアリン酸ジグリセライド、モノオレイン酸ジグリセライド、ジオレイン酸ジグリセライド、トリイソステアリン酸ジグリセライドなど）、その混合物等を挙げることができる。さらに、該防曇剤は、マスターバッチ等の形で用いることも可能であり、マスターバッチで用いる際の配合割合としては、マスターバッチに含有される防曇剤成分を基準として配合すればよい。マスターバッチとしては、（商品名）リケマスター  ＰＡＲ−３８０（理研ビタミン株式会社製）、（商品名）ＦＧＴ０２ＭＢ（日本ポリプロ株式会社製）、（商品名）ＰＰＭ  ＡＳＫ−２８ＡＬ（東京インキ株式会社製）等の市販品を用いることができる。
【００１５】
また、本効果を害さない範囲で、該基材層には、充填剤（タルク、炭酸カルシウムなど）、酸化防止剤、光安定剤、紫外線吸収剤、帯電防止剤、滑剤、アンチブロッキング剤、顔料などを添加されていてもかまわない。
【００１６】
本発明の無延伸防曇性積層フィルムを構成する３層積層体の表面層（Ａ）及び表面層（Ｂ）は、それぞれ独立してポリプロピレン系樹脂よりなるものであり、該ポリプロピレン系樹脂としては、例えばプロピレン単独重合体、プロピレン・エチレン共重合体、プロピレン・ブテン−１共重合体、プロピレン・エチレン・ブテン−１共重合体、プロピレン・ペンテン共重合体などが挙げられ、チーグラーナッタ触媒またはメタロセン触媒等によって重合されるが、それらに限定されるものではない。また、更にオレフィン系エラストマー成分（プロピレン・エチレン共重合体ゴム、エチレン・プロピレン共重合体ゴムなど）、スチレン系エラストマー（スチレン・ブタジエン共重合体ゴム、スチレン・エチレン・ブタジエン共重合体ゴムなど）を一部に含有するものであってもよい。加工時のフィルム成形性に優れることから、ＪＩＳ  Ｋ６９２１−１に準拠して２３０℃、２．１６ｋｇ荷重で測定したメルトマスフローレイト（ＭＦＲ）が、０．１〜１５ｇ／１０ｍｉｎであることが好ましく、特に１〜１２ｇ／１０ｍｉｎであることが好ましい。
【００１７】
そして、該表面層（Ａ）及び表面層（Ｂ）は、本発明の効果を害さない範囲で、それぞれ独立して、防曇剤（上記したものを挙げることができる。）、充填剤（タルク、炭酸カルシウムなど）、酸化防止剤、光安定剤、紫外線吸収剤、帯電防止剤、滑剤、アンチブロッキング剤、顔料などを含むものであってもかまわない。
【００１８】
そして、該表面層（Ａ）、該表面層（Ｂ）の各層を構成する成分としては、上記のポリプロピレン系樹脂を用いればよく、中でも、包装袋とした際に防曇効果を最も発現する内装面となる表面層（Ｂ）には、基材層からの防曇剤の移行が効率的になり、優れた防曇効果を発現することから、プロピレン単独重合体の含有量を５０重量％未満とすることが好ましく、特に３０重量％未満とすることが好ましい。また、包装袋とした際に外装面となる表面層（Ａ）には、防曇剤の移行を抑制すると共に、優れた耐熱性、強度特性を発現することが可能となることから、プロピレン単独重合体の含有量を５０重量％以上することが好ましく、特に７５重量％以上とすることが好ましい。
【００１９】
本発明の無延伸防曇性積層フィルムは、３層積層体を構成するポリエチレン系樹脂よりなる基材層に、該３層積層体中に含有する防曇剤の６０〜１００重量％に相当する防曇剤を含有するものであり、特に防曇効果の持続性に優れる無延伸防曇性積層フィルムとなることから７０〜１００重量％とすることが好ましい。ここで、基材層に含まれる防曇剤が６０重量％未満の場合、表面層（Ａ）、表面層（Ｂ）への防曇剤の添加量が多くなることから積層フィルム製造時にロール汚染等が発生しやすくフィルムの生産性に劣るものとなるばかりか、得られる積層フィルムは防曇性能の持続性に劣るものとなる。そして、該基材層における防曇剤の含有量としては、特に生産性に優れ、防曇性能の持続性にも優れる無延伸防曇性積層フィルムが得られることから０．１〜２重量％であることが好ましく、特に０．５〜１．５重量％であることが好ましい。
【００２０】
本発明の無延伸防曇性積層フィルムを構成する３層積層体は、１０〜６０μｍの範囲の厚みを有するものであり、特に生鮮食品の保存安定性に優れる包装袋を効率的に得ることが可能となることから１５〜５０μｍとすることが好ましい。ここで、３層積層体の厚みが１０μｍ未満である場合、酸素の透過しやすいものとなり生鮮食品の保存安定性に劣るものとなる。一方、３層積層体の厚みが６０μｍを超える場合、透明性に劣るものとなる。また、該３層積層体は、表面層（Ａ）厚み／基材層厚み／表面層（Ｂ）厚み＝１〜４／１〜８／１の構成比を有するものである。ここで、これら構成比を外れるものである場合、得られる積層フィルムは、透明性、防曇性、フィルム生産性等に劣るものとなる。
【００２１】
本発明の無延伸防曇性積層フィルムを構成する３層積層体は、下記（ｉ）式で示される酸素透過度Ｔが２０００〜８０００ｃｃ／ｍ２×２４ｈｒ×ａｔｍの範囲内にあるものであり、特に生鮮食品の保存安定性に優れるものとなることから３０００〜７０００ｃｃ／ｍ２×２４ｈｒ×ａｔｍの範囲内にあるものが好ましい。ここで、酸素透過度が２０００ｃｃ／ｍ２×２４ｈｒ×ａｔｍ未満である場合、積層フィルムを包装袋と使用した際に、生鮮食品への酸素供給量が少なくなるため鮮度保持の効果が得られない、一方、酸素透過度が８０００ｃｃ／ｍ２×２４ｈｒ×ａｔｍを超える場合、積層フィルムが薄すぎるものとなり、包装袋としての使用が困難となる。
Ｔ＝１／（表面層（Ａ）厚み（μｍ）／酸素透過係数（ＰＰ）＋基材層厚み（μｍ）／酸素透過係数（ＰＥ）＋表面層（Ｂ）厚み（μｍ）／酸素透過係数（ＰＰ））    （ｉ）式
（ここで、酸素透過係数（ＰＰ）＝６００００、酸素透過係数（ＰＥ）＝１０＾（−０．００９７６×密度（ｋｇ／ｍ３）＋１４．１７８）である。）
また、本発明の無延伸防曇性積層フィルムは、該３層積層フィルム製造時にロール汚染等が発生し難く、防曇性に優れるフィルムを生産性効率よく製造することが可能となることから、該３層積層体を構成する表面層（Ｂ）が、該３層積層体とした後の３０分経過後に１×１０１４Ω／□以上の表面固有抵抗値を示し、かつ１２０時間経過後には５×１０１２Ω／□以下の表面固有抵抗値を示すものであることが好ましい。
【００２２】
さらに、本発明の無延伸防曇性積層フィルムを構成する３層積層体は、防曇剤等のブリードが抑えられ、表面外観に優れたフィルムとなることから、フィルム製造１２０時間経過後の表面層（Ａ）の表面固有抵抗値が１×１０１４Ω／□以上のものであることが好ましい。
【００２３】
本発明の無延伸防曇性積層フィルムは、包装袋とした際に防曇剤が内装面に移行しやすくなることから、表面層（Ｂ）の濡れ張力が３６ｍＮ／ｍ以上である３層積層体を含んでなるものであることが好ましい。
【００２４】
本発明の無延伸防曇性積層フィルムは、該３層積層体を含んでなるものであれば如何なるものであってもよく、例えば表面層（Ａ）の上にさらに印刷層等を積層した４層又はそれ以上の積層フィルム等であってもよい。
【００２５】
また、本発明の無延伸防曇性積層フィルムは、使用用途に応じて、例えば特開２０１１−２５５９６１号公報に提案の方法により、酸素透過性の調整機能を向上させることも可能である。この方法は、フィルムの一部分に細かな薄肉部を設け、その部分が酸素の透過性の調整に寄与するが、従来の微小孔（貫通穴）とは異なり、カビ等が混入しないことが特徴である。さらに、防曇剤を効果的に表面層（Ｂ）に移行させるために、外観、ヒートシール性等を損なわない程度の強さで表面層（Ｂ）にコロナ処理を施しても良い。
【００２６】
本発明の無延伸防曇性積層フィルムの製造方法としては、一般的な積層フィルムの製造方法を用いれば良く、例えば溶融押出によるインフレーション成形方法やＴダイ成形方法等が挙げられる。そして、特に透明性が要求される場合においては、Ｔダイ成形方法や水冷インフレーションフィルム成形方法を用い積層フィルムとすることが好ましく、更に、酸素透過性に優れるものとする際には、機械的な延伸を行なわない、いわゆる無延伸共押出フィルム成形方法が好適である。
【００２７】
本発明の無延伸防曇性積層フィルムは、生鮮食品の呼吸を調整することによる鮮度保持に優れることから、表面層（Ｂ）を内装面として袋とじすることにより生鮮食品を包装する防曇性包装袋として適したものとなり、その際の生鮮食品としては通常生鮮食品として知られているものを包装することが可能であり、例えばブロッコリー、アスパラガス、長なす、エダマメ、ホウレンソウ、サヤエンドウ、ネギ、ナバナ、ニラ、イチゴ、カリフラワー、ソラマメ、春菊、オクラ、レタス、キャベツ、小松菜、トマト、ピーマン、ナス、カボチャ、白菜、キュウリ、梅、サクランボ、イチジク、桃、スモモ、バナナ、梨、柿およびカット野菜などが挙げられる。
【発明の効果】
【００２８】
本発明の防曇性積層フィルムは、十分な防曇性を有するにもかかわらず、フィルム製造の連続的な生産が可能であり、更には、生鮮食品の呼吸を調整することによる鮮度保持が得られる防曇性積層フィルム及び包装袋として有用である。
【実施例】
【００２９】
以下に実施例により本発明を詳細に説明する。
【００３０】
実施例、比較例において用いた評価・測定方法を以下に示す。
【００３１】
〜酸素透過度〜
ＪＩＳ  Ｋ７１２６−１に準じ、測定した。
【００３２】
〜表面固有抵抗値〜
ＪＩＳ  Ｋ６９１１に準じ、測定した。
【００３３】
〜フィルム連続生産性試験〜
実施例に記述する積層フィルムの製造方法により３時間の連続生産を行い、冷却ロールを目視観察し、汚染度を判定した。
（汚染度の評価基準）
１；全面に濃い汚れあり。
２；全面に薄い汚れあり。
３；一部分に汚れあり。
４；汚れなし。
【００３４】
〜防曇試験〜
容量５００ｍｌの樹脂製ビーカーに６０℃のお湯（３００ｍｌ）を入れ、表面層（Ｂ）を下にして、ビーカー口をラップし、２３℃に静置した。３０分経過後のフィルムの曇り度合を目視観察し、防曇性を判定した。
【００３５】
（防曇性の評価基準）
１；全面に小水滴付着。
２；大水滴／小水滴付着。
３；大水滴付着。
４；一部大水滴付着。
５；水滴付着なし。
【００３６】
〜３層積層体の製造〜
市場より入手した二軸延伸ポリプロピレンフィルム（ＯＰＰ）以外は、Ｔダイ成形方法（無延伸フィルム成形方法）により、以下の条件にて３層積層共押出フィルムを作製した。
表面層（Ａ）；口径３２ｍｍφの押出機を用い、設定温度２３０℃とした。
基材層；口径２５ｍｍφの押出機を用い、設定温度２３０℃とした。
表面層（Ｂ）；口径３２ｍｍφの押出機を用い、設定温度２３０℃とした。
【００３７】
そして、開口長３００ｍｍのＴダイを用い、表面層（Ｂ）が、冷却ロール（設定温度２５℃）に接触するように製膜、巻き取りを連続的に行い、２００ｍｍ幅の３層積層共押出フィルムを作成した。配合と層構成を表１と表２に示す。
【００３８】
実施例１
表面層（Ａ）用として、プロピレン単独重合体（以下、ポリプロピレン系樹脂（Ａ）という。：株式会社プライムポリマー製、（商品名）プライムポリプロ  Ｆ−７０４ＮＰ；ＭＦＲ＝７ｇ／１０ｍｉｎ、密度＝９００ｋｇ／ｍ３）を用い、基材層用として、直鎖状低密度ポリエチレン（以下、ポリエチレン系樹脂（Ａ）という。；東ソー株式会社製、（商品名）ニポロンＺ  ＺＦ３３０；ＭＦＲ＝２ｇ／１０ｍｉｎ、密度＝９２０ｋｇ／ｍ３）を９０重量％と防曇剤マスターバッチ（以下、防曇剤マスターバッチ（Ａ）という。：理研ビタミン株式会社製、（商品名）リケマスター  ＰＡＲ−３８０（防曇剤含有量＝１０重量％））を１０重量％からなるものを用い、表面層（Ｂ）用としては、プロピレン・エチレン共重合体（以下、ポリプロピレン系樹脂（Ｂ）という。；株式会社プライムポリマー製、（商品名）プライムポリプロ  Ｆ−７４４ＮＰ；ＭＦＲ＝７ｇ／１０ｍｉｎ、密度＝９００ｋｇ／ｍ３）を用い、前述の製造方法により、表面層（Ａ）／基材層／表面層（Ｂ）＝１．０／１．０／１．０の構成比の厚み２５μｍの無延伸防曇性積層フィルムを得た。
【００３９】
得られた無延伸防曇性積層フィルムの性能を表３と表４に示す。結果として、鮮度保持に必要な酸素透過度を有し、高い防曇性を発揮するにもかかわらず、フィルムの連続生産性も良好であった。
【００４０】
実施例２
実施例１において、基材層用として、ポリエチレン系樹脂（Ａ）を８５重量％と防曇剤マスターバッチ（Ａ）を１５重量％とした以外は、実施例１と同様にして、厚み２５μｍの無延伸防曇性積層フィルムを得た。
【００４１】
得られた無延伸防曇性積層フィルムの性能を表３と表４に示す。結果として、鮮度保持に必要な酸素透過度を有し、より高い防曇性を発揮するにもかかわらず、フィルムの連続生産性も良好であった。
【００４２】
実施例３
実施例１において、表面層（Ｂ）用として、ポリプロピレン系樹脂（Ｂ）を９５重量％と防曇剤マスターバッチ（Ａ）を５重量％とした以外は、実施例１と同様にして、厚み２５μｍの無延伸防曇性積層フィルムを得た。
【００４３】
得られた無延伸防曇性積層フィルムの性能を表３と表４に示す。結果として、鮮度保持に必要な酸素透過度を有し、高い防曇性を発揮するにもかかわらず、フィルムの連続生産性も良好であった。
【００４４】
実施例４
実施例１において、表面層（Ａ）／基材層／表面層（Ｂ）＝１．０／２．０／１．０の構成比とした以外は、実施例１と同様にして、厚み２５μｍの無延伸防曇性積層フィルムを得た。
【００４５】
得られた無延伸防曇性積層フィルムの性能を表３と表４に示す。結果として、より高い鮮度保持に必要な酸素透過度を有し、高い防曇性を発揮するにもかかわらず、フィルムの連続生産性も良好であった。
【００４６】
実施例５
実施例１において、表面層（Ａ）／基材層／表面層（Ｂ）＝２．０／４．０／１．０の構成比とした以外は、実施例１と同様にして、厚み２５μｍの無延伸防曇性積層フィルムを得た。
【００４７】
得られた無延伸防曇性積層フィルムの性能を表３と表４に示す。結果として、より高い鮮度保持に必要な酸素透過度を有し、高い防曇性を発揮するにもかかわらず、フィルムの連続生産性も良好であった。
【００４８】
実施例６
実施例５と同様にして、厚み４０μｍの無延伸防曇性積層フィルムを得た。
【００４９】
得られた無延伸防曇性積層フィルムの性能を表３と表４に示す。結果として、鮮度保持に必要な酸素透過度を有し、高い防曇性を発揮するにもかかわらず、フィルムの連続生産性も良好であった。
【００５０】
比較例１
防曇付与二軸延伸ポリプロピレンフィルムＯＰＰ−Ａ（三井化学東セロ株式会社製、（商品名）ＮＦＨ−Ｃ）、フィルム厚みが２５μｍの性能を表３と表４に示す。高い防曇性を発揮するが、酸素透過度が低く、鮮度保持に課題が見られた。
【００５１】
比較例２
実施例１において、基材層用として、ポリプロピレン系樹脂（Ｂ）を８５重量％と防曇剤マスターバッチ（Ａ）を１５重量％とした以外は、実施例１と同様にして、厚み５０μｍの積層フィルムを得た。
【００５２】
得られた積層フィルムの性能を表３と表４に示す。結果として、酸素透過度が低く、十分な鮮度保持が得られない。
【００５３】
比較例３
実施例１において、表面層（Ｂ）用として、ポリプロピレン系樹脂（Ｂ）を９０重量％と防曇剤マスターバッチ（Ａ）を１０重量％とした以外は、実施例１と同様にして、厚み２５μｍの積層フィルムを得た。
【００５４】
得られた積層フィルムの性能を表３と表４に示す。結果として、高い防曇性を発揮するが、フィルムの連続生産性が不良であった。
【００５５】
比較例４
実施例１において、基材層用として、ポリエチレン系樹脂（Ａ）を用い、表面層（Ａ）用として、プロピレン系樹脂（Ａ）を８５重量％と防曇剤マスターバッチ（Ａ）を１５重量％とした以外は、実施例１と同様にして、厚み２５μｍの積層フィルムを得た。
【００５６】
得られた積層フィルムの性能を表３と表４に示す。結果として、防曇性が得られなかった。
【００５７】
比較例５
実施例１と同様にして、厚み９μｍの積層フィルムを得た。
【００５８】
得られた積層フィルムの性能を表３と表４に示す。結果として、フィルムが柔らか過ぎて包装作業性が悪く、破れやすいものであった。
【００５９】
【表１】
2015164790.tif 000002
【００６０】
【表２】
2015164790.tif 000003
【００６１】
【表３】
2015164790.tif 000004
【００６２】
【表４】
2015164790.tif 000005
【産業上の利用可能性】
【００６３】
本発明の無延伸防曇性積層フィルムは、生鮮食品に適したな酸素透過性を持ち、十分な防曇効果を有しながら、フィルムの製造上でロールを汚染することなく、連続生産を可能とする。